(57)【特許請求の範囲】
【請求項１】
アルミニウム合金の心材と、当該心材の一方の面にクラッドされた中間層材と、当該中間層材の心材側ではない面にクラッドされた第一ろう材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材。
【請求項２】
前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１に記載のアルミニウム合金クラッド材。
【請求項３】
前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１又は２に記載のアルミニウム合金クラッド材。
【請求項４】
前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１〜３のいずれか一項に記載のアルミニウム合金クラッド材。
【請求項５】
前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなる、請求項１〜４のいずれか一項に記載のアルミニウム合金クラッド材。
【請求項６】
請求項１〜５のいずれか一項に記載のアルミニウム合金クラッド材の製造方法であって、前記心材用、中間層材用及び第一ろう材用のアルミニウム合金をそれぞれ鋳造する工程と、鋳造した中間層材及び第一ろう材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法。
【請求項７】
アルミニウム合金の心材と、当該心材の一方の面にクラッドされた中間層材と、当該中間層材の心材側ではない面にクラッドされた第一ろう材と、前記心材の他方の面にクラッドされた第二ろう材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、前記第二ろう材が、Ｓｉ：２．５〜１３．０ｍａｓｓ％、Ｆｅ：０．０５〜１．２０ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材。
【請求項８】
前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項７に記載のアルミニウム合金クラッド材。
【請求項９】
前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項７又は８に記載のアルミニウム合金クラッド材。
【請求項１０】
前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項７〜９のいずれか一項に記載のアルミニウム合金クラッド材。
【請求項１１】
前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなる、請求項７〜１０のいずれか一項に記載のアルミニウム合金クラッド材。
【請求項１２】
前記第二ろう材が、前記各成分元素の他にＺｎ：０．５〜８．０ｍａｓｓ％、Ｃｕ：０．０５〜１．５０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３ｍａｓｓ％から選択される１種又は２種以上を更に含有するアルミニウム合金からなる、請求項７〜１１のいずれか一項に記載のアルミニウム合金クラッド材。
【請求項１３】
前記第二ろう材が、Ｎａ：０．００１〜０．０５０ｍａｓｓ％及びＳｒ：０．００１〜０．０５０ｍａｓｓ％から選択される１種又は２種を更に含有するアルミニウム合金からなる、請求項７〜１２のいずれか一項に記載のアルミニウム合金クラッド材。
【請求項１４】
請求項７〜１３のいずれか一項に記載のアルミニウム合金クラッド材の製造方法であって、前記心材用、中間層材用、第一ろう材用及び第二ろう材用のアルミニウム合金をそれぞれ鋳造する工程と、鋳造した中間層材、第一ろう材及び第二ろう材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドし、心材鋳塊の他方の面に熱間圧延により所定厚さとした第二ろう材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法。
【請求項１５】
アルミニウム合金の心材と、当該心材の一方の面にクラッドされた中間層材と、当該中間層材の心材側ではない面にクラッドされた第一ろう材と、前記心材の他方の面にクラッドされた犠牲陽極材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、前記犠牲陽極材が、Ｚｎ：０．５〜８．０ｍａｓｓ％、Ｓｉ：０．０５〜１．５０ｍａｓｓ％、Ｆｅ：０．０５〜２．００ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材。
【請求項１６】
前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１５に記載のアルミニウム合金クラッド材。
【請求項１７】
前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１５又は１６に記載のアルミニウム合金クラッド材。
【請求項１８】
前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１５〜１７のいずれか一項に記載のアルミニウム合金クラッド材。
【請求項１９】
前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなる、請求項１５〜１８のいずれか一項に記載のアルミニウム合金クラッド材。
【請求項２０】
前記犠牲陽極材が、Ｎｉ：０．０５〜２．００ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなる、請求項１５〜１９のいずれか一項に記載のアルミニウム合金クラッド材。
【請求項２１】
請求項１５〜２０のいずれか一項に記載のアルミニウム合金クラッド材の製造方法であって、前記心材用、中間層材用、第一ろう材用及び犠牲陽極材用のアルミニウム合金をそれぞれ鋳造する工程と、鋳造した中間層材、第一ろう材及び犠牲陽極材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドし、心材鋳塊の他方の面に熱間圧延により所定厚さとした犠牲陽極材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法。
【発明の詳細な説明】
【技術分野】
【０００１】
本発明は、ラジエータなどの熱交換器における冷媒や高温圧縮空気の通路構成材として好適に使用される高耐食性のアルミニウム合金クラッド材及びその製造方法に関する。本発明に係る高耐食性のアルミニウム合金クラッド材は、自動車用熱交換器の流路形成部品に好適に用いられる。
【背景技術】
【０００２】
アルミニウム合金は軽量かつ高熱伝導性を備えており、適切な処理により高耐食性が実現できるため、自動車用などの熱交換器、例えば、ラジエータ、コンデンサ、エバポレータ、ヒータ、インタークーラ、オイルクーラなどに用いられている。自動車用熱交換器のチューブ材としては、３００３合金などのＡｌ−Ｍｎ系合金を心材として、その一方の面に、Ａｌ−Ｓｉ系合金のろう材や、Ａｌ−Ｚｎ系合金の犠牲陽極材をクラッドした２層クラッド材や、更に他方の面にＡｌ−Ｓｉ系合金のろう材をクラッドした３層クラッド材などが使用されている。熱交換器は通常、このようなクラッド材とコルゲート成形したフィン材を組み合わせ、６００℃程度の高温でろう付することによって接合される。
【０００３】
例えばオイルクーラにおいては、エンジンオイルと冷却水とを熱交換させ、エンジンオイルを冷却する、水冷式を採用するのが一般的である。近年では、インタークーラにも水冷式を採用するタイプのものが見られる。この冷却水には、本来は防錆剤を添加したＬＬＣを用いるが、発展途上国などにおいては水道水や井戸水を使用する場合がある。水道水や井戸水には塩化物イオンが含まれている場合があるため、アルミニウムの酸化被膜を破壊して孔食を発生させ、冷却水の流路に腐食貫通を発生させるおそれがある。
【０００４】
この対策としては、Ａｌ−Ｚｎ系合金の犠牲陽極材をクラッドすることにより犠牲防食機能を付与し、孔食による腐食貫通を防ぐのが一般的である。ここで、熱交換器において冷却水の流路を形成する手段として、図１に示すように、クラッド材を成形して冷却水の流路となるプレート１を、コルゲートフィン２を介して積層する方法がある。この方法は、積層の段数を変更するだけで熱交換器のサイズを変えられるため、設計の自由度が高いという利点がある。しかしながら、プレート同士を接合するためには、ろう付時にプレートの材料自身からろうが供給される必要がある。更に、上述の犠牲防食機能付与のためにＺｎを用いると、このＺｎが接合部へ集まったろう中に濃縮する。その結果、接合部の孔食電位が著しく卑になってしまい、接合部が優先腐食してしまうという課題も生じる。
【０００５】
以上のことを踏まえると、水冷式の熱交換器に、図１のような積層タイプを適用する場合には、流路形成部品に用いられる材料の流路内面側には、ろう付時にろうを供給し、なおかつ孔食に対して犠牲防食機能を有し、しかも接合部の優先腐食も防止するといった、複数の機能を兼ね備えた層をクラッドすることが必要となる。
【０００６】
ろう付時にろうを供給し、なおかつ孔食に対して犠牲防食機能を付与するための技術については、特許文献１と２に記載されている。これらの特許文献においては、ろう材と心材の間に犠牲防食機能を有するＡｌ−Ｚｎ系の中間層を配置し、ろう付性と犠牲防食機能の両方を発揮することを可能としている。しかしながら、これらの特許文献においては、接合部の優先腐食という問題は認識されておらず、これを防止するための手段についても何等記載されていない。
【先行技術文献】
【特許文献】
【０００７】
【特許文献１】特開平９−２６８３３８号公報
【特許文献２】特開平１０−１５８７６９号公報
【発明の概要】
【発明が解決しようとする課題】
【０００８】
上述のように、アルミニウム合金クラッド材を例えば熱交換器の流路形成部品用材として用いる際に、ろう付加熱時にろうを供給し、ろう付加熱後には犠牲防食機能を有し、しかも接合部の優先腐食を防止するアルミニウム合金クラッド材を提供することは、従来の技術では困難であった。
【０００９】
本発明は、斯かる問題点を解消するべく完成されたものであって、アルミニウム合金クラッド材において、ろう付加熱時にろうを供給し、ろう付加熱後には犠牲防食機能を有し、更に接合部の優先腐食を抑制可能な高耐食性のアルミニウム合金クラッド材及びその製造方法の提供を目的とする。
【課題を解決するための手段】
【００１０】
本発明者らは上記課題について鋭意研究を重ねた結果、それぞれが特定の合金組成及び金属組織を有する心材、ろう材（第一、第二）及び中間層材を用意し、心材の一方の面に中間層材をクラッドし、更にその上に第一ろう材をクラッドしたクラッド材、ならびに、このようなクラッド材において、心材の他方の面に第二ろう材又は犠牲陽極材をクラッドしたクラッド材によって、上記課題を解決することができることを見出し、本発明を完成させるに至った。
【００１１】
本発明は請求項１では、アルミニウム合金の心材と、当該心材の一方の面にクラッドされた中間層材と、当該中間層材の心材側ではない面にクラッドされた第一ろう材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材とした。
【００１２】
本発明は請求項２では請求項１において、前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００１３】
本発明は請求項３では請求項１又は２において、前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００１４】
本発明は請求項４では請求項１〜３のいずれか一項において、前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００１５】
本発明は請求項５では請求項１〜４のいずれか一項において、前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなるものとした。
【００１６】
本発明は請求項６において、請求項１〜５のいずれか一項に記載のアルミニウム合金クラッド材の製造方法であって、前記心材用、中間層材用及び第一ろう材用のアルミニウム合金をそれぞれ鋳造する工程と、鋳造した中間層材及び第一ろう材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法とした。
【００１７】
本発明は請求項７では、アルミニウム合金の心材と、当該心材の一方の面にクラッドされた中間層材と、当該中間層材の心材側ではない面にクラッドされた第一ろう材と、前記心材の他方の面にクラッドされた第二ろう材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、前記第二ろう材が、Ｓｉ：２．５〜１３．０ｍａｓｓ％、Ｆｅ：０．０５〜１．２０ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材とした。
【００１８】
本発明は請求項８では請求項７において、前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００１９】
本発明は請求項９では請求項７又は８において、前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００２０】
本発明は請求項１０では請求項７〜９のいずれか一項において、前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００２１】
本発明は請求項１１では請求項７〜１０のいずれか一項において、前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなるものとした。
【００２２】
本発明は請求項１２では請求項７〜１１のいずれか一項において、前記第二ろう材が、前記各成分元素の他にＺｎ：０．５〜８．０ｍａｓｓ％、Ｃｕ：０．０５〜１．５０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３ｍａｓｓ％から選択される１種又は２種以上を更に含有するアルミニウム合金からなるものとした。
【００２３】
本発明は請求項１３では請求項７〜１２のいずれか一項において、前記第二ろう材が、Ｎａ：０．００１〜０．０５０ｍａｓｓ％及びＳｒ：０．００１〜０．０５０ｍａｓｓ％から選択される１種又は２種を更に含有するアルミニウム合金からなるものとした。
【００２４】
本発明は請求項１４において、請求項７〜１３のいずれか一項に記載のアルミニウム合金クラッド材の製造方法であって、前記心材用、中間層材用、第一ろう材用及び第二ろう材用のアルミニウム合金をそれぞれ鋳造する工程と、鋳造した中間層材、第一ろう材及び第二ろう材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドし、心材鋳塊の他方の面に熱間圧延により所定厚さとした第二ろう材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法とした。
【００２５】
本発明は請求項１５では、アルミニウム合金の心材と、当該心材の一方の面にクラッドされた中間層材と、当該中間層材の心材側ではない面にクラッドされた第一ろう材と、前記心材の他方の面にクラッドされた犠牲陽極材とを備えるアルミニウム合金クラッド材において、前記心材が、Ｓｉ：０．０５〜１．５０ｍａｓｓ％、Ｆｅ：０．０５〜２．００ｍａｓｓ％、Ｍｎ：０．５〜２．０ｍａｓｓ％を含有し、残部Ａｌ及び不可避的不純物からなるアルミニウム合金からなり、前記中間層材が、Ｚｎ：０．５〜８．０ｍａｓｓ％、Ｓｉ：０．０５〜１．５０ｍａｓｓ％、Ｆｅ：０．０５〜２．００ｍａｓｓ％、Ｍｎ：０．０５〜０．５０ｍａｓｓ％を含有し、残部Ａｌ及び不可避的不純物からなるアルミニウム合金からなり、前記第一ろう材が、Ｓｉ：８．０〜１３．０ｍａｓｓ％、Ｆｅ：０．０５〜１．２０ｍａｓｓ％、Ｃｕ：０．０５〜０．５０ｍａｓｓ％を含有し、残部Ａｌ及び不可避的不純物からなるアルミニウム合金からなり、前記犠牲陽極材が、Ｚｎ：０．５〜８．０ｍａｓｓ％、Ｓｉ：０．０５〜１．５０ｍａｓｓ％、Ｆｅ：０．０５〜２．００ｍａｓｓ％を含有し、残部Ａｌ及び不可避的不純物からなるアルミニウム合金からなり、ろう付加熱前において前記中間層材における０．１μｍ以上１．０μｍ以下の円相当直径を有するＡｌ−Ｍｎ系金属間化合物の存在密度が１．０×１０５個／ｍｍ２以上であり、ろう付加熱後において前記中間層材における０．１μｍ以上１．０μｍ以下の円相当直径を有するＡｌ−Ｍｎ系金属間化合物の存在密度が１．０×１０４個／ｍｍ２以上であることを特徴とするアルミニウム合金クラッド材とした。
【００２６】
本発明は請求項１６では請求項１５において、前記心材が、Ｍｇ：０．０５〜０．５０ｍａｓｓ％、Ｃｕ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００２７】
本発明は請求項１７では請求項１５又は１６において、前記中間層材が、Ｎｉ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００２８】
本発明は請求項１８では請求項１５〜１７のいずれか一項において、前記第一ろう材が、Ｚｎ：０．５〜８．０ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００２９】
本発明は請求項１９では請求項１５〜１８のいずれか一項において、前記第一ろう材が、Ｎａ：０．００１〜０．０５０ｍａｓｓ％及びＳｒ：０．００１〜０．０５０ｍａｓｓ％から選択される１種又は２種を更に含有するアルミニウム合金からなるものとした。
【００３０】
本発明は請求項２０では請求項１５〜１９のいずれか一項において、前記犠牲陽極材が、Ｎｉ：０．０５〜２．００ｍａｓｓ％、Ｍｎ：０．０５〜２．００ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種又は２種以上を更に含有するアルミニウム合金からなるものとした。
【００３１】
本発明は請求項２１において、請求項１５〜２０のいずれか一項に記載のアルミニウム合金クラッド材の製造方法であって、前記心材用、中間層材用、第一ろう材用及び犠牲陽極材用のアルミニウム合金をそれぞれ鋳造する工程と、鋳造した中間層材、第一ろう材及び犠牲陽極材の鋳塊をそれぞれ所定の厚さまで熱間圧延する熱間圧延工程と、心材鋳塊の一方の面に熱間圧延により所定厚さとした中間層材をクラッドし、クラッドした中間層材の心材側ではない面に熱間圧延により所定厚さとした第一ろう材をクラッドし、心材鋳塊の他方の面に熱間圧延により所定厚さとした犠牲陽極材をクラッドするクラッド工程と、クラッド材を熱間圧延する熱間クラッド圧延工程と、熱間クラッド圧延したクラッド材を冷間圧延する冷間圧延工程と、冷間圧延工程の途中及び冷間圧延工程の後の一方又は両方においてクラッド材を焼鈍する１回以上の焼鈍工程とを含み、前記中間層材の熱間圧延工程が加熱段階と保持段階と熱間圧延段階とを含み、加熱段階において、４００℃到達時までの昇温速度が３０℃／ｈ以上であり、４００℃到達時から保持段階の保持温度到達時までの昇温速度が６０℃／ｈ以下であり、保持段階における保持温度が４５０℃以上６５０℃以下であり保持時間が１時間以上であり、熱間圧延段階中において、中間層材の温度が４００℃以上である時間が５分以上であることを特徴とする、アルミニウム合金クラッド材の製造方法とした。
【発明の効果】
【００３２】
本発明によれば、アルミニウム合金クラッド材を例えば熱交換器の流路形成部品材として用いる際に、ろう付加熱時にろうを供給し、ろう付加熱後には犠牲防食機能を有し、更に、接合部の優先腐食を防止するアルミニウム合金クラッド材及びその製造方法が提供される。このクラッド材は耐エロージョン性などろう付性にも優れ、更に軽量性や良好な熱伝導性の観点から、自動車用の熱交換器の流路形成部品材として好適に用いられる。
【図面の簡単な説明】
【００３３】
【図１】クラッド材を成形した冷却水の流路となるプレートを、コルゲートフィンを介して積層した熱交換器を示す斜視図である。
【発明を実施するための形態】
【００３４】
本発明に係る高耐食性のアルミニウム合金クラッド材及びその製造方法の好適な実施態様について、詳細に説明する。
【００３５】
１．アルミニウム合金クラッド材を構成する層
本発明に係るアルミニウム合金クラッド材は、その第一の形態において、心材の一方の面にクラッドされた中間層材の合金成分及び金属組織、更に、中間層材の心材ではない側の面にクラッドされた第一ろう材の合金成分を適切に制御することにより優れた耐食性を有する。この第１の形態に係るアルミニウム合金クラッド材では、心材の他方の面へのクラッドについては、特に制限するものではない。例えば、コンデンサやエバポレータなど、片方の面が腐食環境に晒されず、なおかつその面にクラッドフィンを使用する場合は、心材の他方の面には何もクラッドしなくても良い。これに対して、ベアフィンとのろう付を行う場合には、本発明の第二の形態に係るアルミニウム合金クラッド材として、第一の形態に加えて、心材の他方の面に第二ろう材がクラッドされる。更に、心材の他方の面も腐食環境に晒される場合は、本発明の第三の形態に係るアルミニウム合金クラッド材として、第一の形態に加えて、心材の他方の面に犠牲陽極材がクラッドされる。
以下において、第一ろう材、中間層材、心材、第二ろう材及び犠牲陽極材の合金成分について説明する。
【００３６】
２．第一ろう材
第一ろう材には、Ｓｉ：８．０〜１３．０ｍａｓｓ％（以下、単に「％」と記す）、Ｆｅ：０．０５〜１．２０ｍａｓｓ％、Ｃｕ：０．０５〜０．５０％を必須元素として含有し、残部Ａｌ及び不可避的不純物からなるアルミニウム合金が用いられる。
【００３７】
また、第一ろう材は、Ｚｎ：０．５〜８．０％、Ｍｎ：０．０５〜２．００％、Ｔｉ：０．０５〜０．３０％、Ｚｒ：０．０５〜０．３０％、Ｃｒ：０．０５〜０．３０％及びＶ：０．０５〜０．３０％から選択される１種又は２種以上を第一の選択的添加元素として更に含有してもよい。また、第一ろう材は、Ｎａ：０．００１〜０．０５０％及びＳｒ：０．００１〜０．０５０％から選択される１種又は２種を第二の選択的添加元素として更に含有してもよい。なお、上記必須元素及び第一、二の選択的添加元素の他に不可避的不純物を、各々０．０５％以下、全体で０．１５％含有していてもよい。以下に、各成分について説明する。
【００３８】
Ｓｉ：
Ｓｉを添加することにより第一ろう材の融点が低下して液相を生じさせ、これによってろう付を可能にする。Ｓｉ含有量は８．０〜１３．０％である。第一ろう材は必須元素としてＣｕを含有しているため、液相率が低くろう付後においてＣｕが多く残存すると、表面の孔食電位を貴化させ、中間層材による犠牲防食効果を失わせてしまう。８．０％未満では、上記影響により耐食性が不十分となる。一方、１３．０％を超えると、例えば、この第一ろう材をチューブ材に用いた場合に、フィンなどの相手材へ拡散するＳｉ量が過剰となり、相手材の溶融が発生してしまう。Ｓｉ含有量は、好ましくは８．５〜１２．０％である。
【００３９】
Ｆｅ：
ＦｅはＡｌ−Ｆｅ系やＡｌ−Ｆｅ−Ｓｉ系の金属間化合物、Ｍｎが含有される場合には、Ａｌ−Ｆｅ−Ｍｎ系やＡｌ−Ｆｅ−Ｍｎ−Ｓｉ系の金属間化合物を形成し易いために、ろう付に有効となるＳｉ量を低下させ、ろう付性の低下を招く。Ｆｅ含有量は、０．０５〜１．２０％である。０．０５％未満では、高純度アルミニウム地金を使用しなければならずコスト高を招く。一方、１．２０％を超えると、ろう付に有効となるＳｉ量を低下させてろう付が不十分となる。Ｆｅの好ましい含有量は、０．１０〜１．００％である。
【００４０】
Ｃｕ：
Ｃｕは、ろう付の過程で凝固する際に接合部へ濃縮し、接合部の孔食電位を貴にする。上述のように、中間層材にＡｌ−Ｚｎ系合金を用いた場合、接合部にＺｎが濃縮して孔食電位が卑化し接合部が優先腐食してしまう問題は、接合部におけるＣｕの濃縮による孔食電位の貴化によって解消され、優先腐食を抑制することができる。Ｃｕ含有量は、０．０５〜０．５０％である。０．０５％未満では上記効果が不十分となり、０．５０％を超えると孔食電位が貴になり、Ｚｎによる犠牲防食効果を失わせてしまう。Ｃｕの好ましい含有量は、０．１０〜０．５０％である。
【００４１】
Ｚｎ：
Ｚｎは孔食電位を卑にすることができ、心材との電位差を形成することで犠牲防食効果により耐食性を向上することができるので含有させてもよい。Ｚｎの含有量は０．５〜８．０％である。０．５％未満では、犠牲防食効果による耐食性向上の効果が十分に得られない。一方、８．０％を超えると、腐食速度が速くなり早期に犠牲防食層が消失して耐食性が低下する。Ｚｎの好ましい含有量は、１．０〜６．０％である。
【００４２】
Ｍｎ：
Ｍｎは、第一ろう材の強度と耐食性を向上させるので含有させてもよい。Ｍｎの含有量は、０．０５〜２．００％である。０．０５％未満では、上記効果が十分得られない。一方、２．００％を超えると鋳造時に巨大金属間化合物が形成され易くなり、塑性加工性を低下させる。Ｍｎ含有量は、好ましくは０．０５〜１．８０％である。
【００４３】
Ｔｉ：
Ｔｉは、固溶強化により第一ろう材の強度を向上させると共に耐食性も向上させるので含有させてもよい。Ｔｉ含有量は、０．０５〜０．３０％である。０．０５％未満では、上記効果が得られない。０．３０％を超えると巨大金属間化合物を形成し易くなり、塑性加工性を低下させる。Ｔｉ含有量は、好ましくは０．１０〜０．２０％である。
【００４４】
Ｚｒ：
Ｚｒは、固溶強化により第一ろう材の強度を向上させると共にＡｌ−Ｚｒ系の金属間化合物を析出させてろう付加熱後の結晶粒を粗大化する作用を有するので含有させてもよい。Ｚｒ含有量は、０．０５〜０．３０％である。０．０５％未満では上記効果が得られない。０．３０％を超えると巨大金属間化合物を形成し易くなり、塑性加工性を低下させる。Ｚｒ含有量は、好ましくは０．１０〜０．２０％である。
【００４５】
Ｃｒ：
Ｃｒは、固溶強化により第一ろう材の強度を向上させると共にＡｌ−Ｃｒ系の金属間化合物を析出させてろう付加熱後の結晶粒を粗大化する作用を有するので含有させてもよい。Ｃｒ含有量は、０．０５〜０．３０％である。０．０５％未満では上記効果が得られない。０．３０％を超えると巨大金属間化合物を形成し易くなり、塑性加工性を低下させる。Ｃｒ含有量は、好ましくは０．１０〜０．２０％である。
【００４６】
Ｖ：
Ｖは、固溶強化により第一ろう材の強度を向上させると共に耐食性も向上させるので含有させてもよい。Ｖ含有量は、０．０５〜０．３０％である。０．０５％未満では上記効果が得られない。０．３０％を超えると巨大金属間化合物を形成し易くなり、塑性加工性を低下させる。Ｖ含有量は、好ましくは０．１０〜０．２０％である。
【００４７】
Ｎａ、Ｓｒ：
Ｎａ、Ｓｒは、第一ろう材中のＳｉ粒子を微細化する効果を発揮する。Ｎａ、Ｓｒの含有量はそれぞれ、０．００１〜０．０５０％である。それぞれの含有量が０．００１％未満では、上記効果が十分に得られない。一方、それぞれの含有量が０．０５０％を超える場合は、酸化被膜が厚くなり、ろう付性を低下させる。それぞれの好ましい含有量は、いずれも０．００３〜０．０２０％である。
【００４８】
これらＺｎ、Ｍｎ、Ｔｉ、Ｚｒ、Ｃｒ、Ｖ、Ｎａ、Ｓｒは、第一ろう材中に必要により少なくとも１種が添加されていればよい。
【００４９】
２．中間層材
中間層材には、Ｚｎ：０．５〜８．０％、Ｓｉ：０．０５〜１．５０％、Ｆｅ：０．０５〜２．００％、Ｍｎ：０．０５〜０．５０ｍａｓｓ％を必須元素として含有し、残部Ａｌ及び不可避的不純物からなるアルミニウム合金が用いられる。
【００５０】
また、中間層材は、Ｎｉ：０．０５〜２．００％、Ｔｉ：０．０５〜０．３０％、Ｚｒ：０．０５〜０．３０％、Ｃｒ：０．０５〜０．３０％及びＶ：０．０５〜０．３０％から選択される１種又は２種以上を選択的添加元素として更に含有してもよい。更に、上記必須元素及び選択的添加元素の他に不可避的不純物を、各々０．０５％以下、全体で０．１５％含有していてもよい。以下に、各成分について説明する。
【００５１】
Ｚｎ：
Ｚｎは孔食電位を卑にすることができ、心材との電位差を形成することで犠牲防食効果により耐食性を向上することができる。Ｚｎの含有量は０．５〜８．０％である。０．５％未満では、犠牲防食効果による耐食性向上の効果が十分に得られない。一方、８．０％を超えると、腐食速度が速くなり早期に犠牲防食層が消失して耐食性が低下する。Ｚｎの好ましい含有量は、１．０〜６．０％である。
【００５２】
Ｓｉ：
Ｓｉは、Ｆｅ、Ｍｎと共にＡｌ−Ｆｅ−Ｓｉ系又はＡｌ−Ｆｅ−Ｍｎ−Ｓｉ系の金属間化合物を形成し、分散強化により中間層材の強度を向上させ、或いは、アルミニウム母相中に固溶して固溶強化により強度を向上させる。Ｓｉの含有量は、０．０５〜１．５０％である。含有量が０．０５％未満では、高純度アルミニウム地金を使用しなければならずコスト高となる。一方、１．５０％を超えると中間層材の融点が低下して溶融が生じるおそれが高くなる。Ｓｉの好ましい含有量は、０．１０〜１．２０％である。
【００５３】
Ｆｅ：
Ｆｅは、Ｓｉ、Ｍｎと共にＡｌ−Ｆｅ−Ｓｉ系又はＡｌ−Ｆｅ−Ｍｎ−Ｓｉ系の金属間化合物を形成し、分散強化により中間層材の強度を向上させる。Ｆｅの添加量は、０．０５〜２．００％である。含有量が０．０５％未満では、高純度アルミニウム地金を使用しなければならずコスト高となる。一方、２．００％を超えると鋳造時に巨大金属間化合物が形成され易くなり、塑性加工性を低下させる。Ｆｅの好ましい含有量は、０．１０〜１．５０％である。
【００５４】
Ｍｎ：
Ｍｎは、Ａｌ−Ｍｎ系の金属間化合物を形成する。この金属間化合物はろう付中の中間層材の再結晶を粗大化させ、そのため第一ろう材のろう流れ性を向上させる。上述のように、耐食性の点からろう付後に残存する第一ろう材の量を少なくする必要があるため、Ｍｎを含有させることは耐食性の向上に寄与する。Ｍｎの含有量は、０．０５〜０．５０％である。０．０５％未満では、上記効果が十分に得られない。一方、０．５０％を超えるとＭｎの固溶量が増大し、中間層材の電位を貴化させて犠牲防食効果を失わせてしまう。Ｍｎ含有量は、好ましくは０．１５〜０．４５％である。
【００５５】
Ｎｉ：
Ｎｉは、Ａｌ−Ｎｉ系、或いは、Ｆｅと共にＡｌ−Ｆｅ−Ｎｉ系の金属間化合物を形成する。これらの金属間化合物はアルミニウムのマトリックスより腐食電位が大きく貴であるため、腐食のカソードサイトとして作用する。そのため、これらの金属間化合物が中間層材に分散していると、腐食の起点が分散する。その結果、深さ方向への腐食が進行し難くなり、耐食性が向上するので含有させてもよい。Ｎｉの含有量は、０．０５〜２．００％である。含有量が０．０５％未満では上記効果が十分に得られない。一方、２．００％を超えると鋳造時に巨大金属間化合物が形成され易くなり、塑性加工性を低下させる。Ｎｉの好ましい含有量は、０．１０〜１．５０％である。
【００５６】
Ｔｉ：
Ｔｉは、固溶強化により中間層材の強度を向上させると共に耐食性も向上させるので含有させてもよい。Ｔｉ含有量は、０．０５〜０．３０％である。０．０５％未満では、上記効果が得られない。０．３０％を超えると巨大金属間化合物を形成し易くなり、塑性加工性を低下させる。Ｔｉ含有量は、好ましくは０．０５〜０．２０％である。
【００５７】
Ｚｒ：
Ｚｒは、固溶強化により中間層材の強度を向上させると共にＡｌ−Ｚｒ系の金属間化合物を析出させてろう付加熱後の結晶粒を粗大化する作用を有するので含有させてもよい。Ｚｒ含有量は、０．０５〜０．３０％である。０．０５％未満では上記効果が得られない。０．３０％を超えると巨大金属間化合物を形成し易くなり、塑性加工性を低下させる。Ｚｒ含有量は、好ましくは０．１０〜０．２０％である。
【００５８】
Ｃｒ：
Ｃｒは、固溶強化により中間層材の強度を向上させると共にＡｌ−Ｃｒ系の金属間化合物を析出させてろう付加熱後の結晶粒を粗大化する作用を有するので含有させてもよい。Ｃｒ含有量は、０．０５〜０．３０％である。０．０５％未満では上記効果が得られない。０．３０％を超えると巨大金属間化合物を形成し易くなり、塑性加工性を低下させる。Ｃｒ含有量は、好ましくは０．１０〜０．２０％である。
【００５９】
Ｖ：
Ｖは、固溶強化により中間層材の強度を向上させると共に耐食性も向上させるので含有させてもよい。Ｖ含有量は、０．０５〜０．３０％である。０．０５％未満では上記効果が得られない。０．３０％を超えると巨大金属間化合物を形成し易くなり、塑性加工性を低下させる。Ｖ含有量は、好ましくは０．０５〜０．２０％である。
【００６０】
これらＮｉ、Ｔｉ、Ｚｒ、Ｃｒ、Ｖは、中間層材中に必要により少なくとも１種が添加されていればよい。
【００６１】
４．心材
心材には、Ｓｉ：０．０５〜１．５０％、Ｆｅ：０．０５〜２．００％、Ｍｎ：０．５〜２．０％を必須元素として含有し、残部Ａｌ及び不可避的不純物からなるアルミニウム合金が用いられる。
【００６２】
また、心材は、Ｍｇ：０．０５〜０．５０％、Ｃｕ：０．０５〜１．５０％、Ｔｉ：０．０５〜０．３０％、Ｚｒ：０．０５〜０．３０％、Ｃｒ：０．０５〜０．３０％及びＶ：０．０５〜０．３０％から選択される１種又は２種以上を選択的添加元素として更に含有してもよい。
【００６３】
更に、心材は、上記必須元素及び選択的添加元素の他に不可避的不純物を、各々０．０５％以下、全体で０．１５％含有していてもよい。
【００６４】
本発明の心材に用いるアルミニウム合金は、ＪＩＳ  ３０００系合金、例えばＪＩＳ  ３００３合金等のＡｌ−Ｍｎ系合金が好適に用いられる。以下に、各成分について詳細に説明する。
【００６５】
Ｓｉ：
Ｓｉは、Ｆｅ、Ｍｎと共にＡｌ−Ｍｎ−Ｓｉ系、Ａｌ−Ｆｅ―Ｍｎ−Ｓｉ系の金属間化合物を形成し、分散強化により心材の強度を向上させ、或いは、アルミニウム母相中に固溶して固溶強化により強度を向上させる。Ｓｉ含有量は、０．０５〜１．５０％である。０．０５％未満では、高純度アルミニウム地金を使用しなければならずコスト高となる。１．５０％を超えると心材の融点が低下して溶融が生じるおそれが高くなる。Ｓｉの好ましい含有量は、０．１０〜１．２０％である。
【００６６】
Ｆｅ：
Ｆｅは、Ｓｉ、Ｍｎと共にＡｌ−Ｍｎ−Ｓｉ系、Ａｌ−Ｆｅ−Ｍｎ−Ｓｉ系の金属間化合物を形成し、分散強化により心材の強度を向上させる。Ｆｅの添加量は、０．０５〜２．００％である。含有量が０．０５％未満では、高純度アルミニウム地金を使用しなければならずコスト高となる。一方、２．００％を超えると鋳造時に巨大金属間化合物が形成され易くなり、塑性加工性を低下させる。Ｆｅの好ましい含有量は、０．１０〜１．５０％以下である。
【００６７】
Ｍｎ：
Ｍｎは、Ｓｉ、Ｆｅと共にＡｌ−Ｍｎ−Ｓｉ系、Ａｌ−Ｆｅ−Ｍｎ−Ｓｉ系の金属間化合物を形成し、分散強化により心材の強度を向上させ、或いは、アルミニウム母相中に固溶して固溶強化により強度を向上させる。Ｍｎ含有量は、０．５〜２．０％である。０．５％未満では上記効果が不十分となり、２．０％を超えると鋳造時に巨大金属間化合物が形成され易くなり、塑性加工性を低下させる。Ｍｎの好ましい含有量は、０．８〜１．８％である。
【００６８】
Ｍｇ：
Ｍｇは、Ｍｇ２Ｓｉの析出により心材の強度を向上させるので含有させてもよい。Ｍｇ含有量は、０．０５〜０．５０％である。０．０５％未満では上記効果が不十分となり、０．５０％を超えるとろう付が困難となる。Ｍｇ含有量は、好ましくは０．１０〜０．４０％である。
【００６９】
Ｃｕ：
Ｃｕは、固溶強化により心材の強度を向上させるので含有させてもよい。Ｃｕ含有量は、０．０５〜１．５０％である。０．０５％未満では上記効果が不十分となり、１．５０％を超えると鋳造時におけるアルミニウム合金の割れ発生のおそれが高くなる。Ｃｕ含有量は、好ましくは０．３０〜１．００％である。
【００７０】
Ｔｉ：
Ｔｉは、固溶強化により心材の強度を向上させるので含有させてもよい。Ｔｉ含有量は、０．０５〜０．３０％である。０．０５％未満では上記効果が不十分となる。０．３０％を超えると巨大金属間化合物を形成し易くなり、塑性加工性を低下させる。Ｔｉ含有量は、好ましくは０．１０〜０．２０％である。
【００７１】
Ｚｒ：
Ｚｒは、固溶強化により心材の強度を向上させると共にＡｌ−Ｚｒ系の金属間化合物を析出させてろう付加熱後の結晶粒を粗大化する作用を有するので含有させてもよい。Ｚｒ含有量は、０．０５〜０．３０％である。０．０５％未満では上記効果が得られない。０．３０％を超えると巨大金属間化合物を形成し易くなり、塑性加工性を低下させる。Ｚｒ含有量は、好ましくは０．１０〜０．２０％である。
【００７２】
Ｃｒ：
Ｃｒは、固溶強化により心材の強度を向上させると共にＡｌ−Ｃｒ系の金属間化合物を析出させてろう付加熱後の結晶粒を粗大化する作用を有するので含有させてもよい。Ｃｒ含有量は、０．０５〜０．３０％である。０．０５％未満では上記効果が得られない。０．３０％を超えると巨大金属間化合物を形成し易くなり、塑性加工性を低下させる。Ｃｒ含有量は、好ましくは０．１０〜０．２０％である。
【００７３】
Ｖ：
Ｖは、固溶強化により心材の強度を向上させると共に耐食性も向上させるので含有させてもよい。Ｖ含有量は、０．０５〜０．３０％である。０．０５％未満では上記効果が得られない。０．３０％を超えると巨大金属間化合物を形成し易くなり、塑性加工性を低下させる。Ｖ含有量は、好ましくは０．１０〜０．２０％である。
【００７４】
これらＭｇ、Ｃｕ、Ｔｉ、Ｚｒ、Ｃｒ及びＶは、心材中に必要により少なくとも１種が添加されていればよい。
【００７５】
４．第二ろう材
第二ろう材には、Ｓｉ：２．５〜１３．０％、Ｆｅ：０．０５〜１．２０ｍａｓｓ％を必須元素として含有し、残部Ａｌ及び不可避的不純物からなるアルミニウム合金が用いられる。
【００７６】
また、第二ろう材は、Ｚｎ：０．５〜８．０％、Ｃｕ：０．０５〜１．５０％、Ｍｎ：０．０５〜２．００％、Ｔｉ：０．０５〜０．３０％、Ｚｒ：０．０５〜０．３０％、Ｃｒ：０．０５〜０．３０％及びＶ：０．０５〜０．３０％から選択される１種又は２種以上を第一の選択的添加元素として更に含有してもよい。また、第二ろう材は、Ｎａ：０．００１〜０．０５０％及びＳｒ：０．００１〜０．０５０％から選択される１種又は２種を第二の選択的添加元素として更に含有してもよい。なお、上記必須元素及び第一、二の選択的添加元素の他に不可避的不純物を、各々０．０５％以下、全体で０．１５％含有していてもよい。以下に、各成分について説明する。
【００７７】
Ｓｉ：
Ｓｉを添加することにより第二ろう材の融点が低下して液相を生じさせ、これによってろう付を可能にする。Ｓｉ含有量は２．５〜１３．０％である。２．５％未満では、生じる液相が僅かでありろう付が機能し難くなる。一方、１３．０％を超えると、例えばこの第二ろう材をチューブ材に用いた場合に、フィンなどの相手材へ拡散するＳｉ量が過剰となり、相手材の溶融が発生してしまう。Ｓｉ含有量は、好ましくは３．５〜１２．０％である。
【００７８】
Ｆｅ：
Ｆｅは、Ａｌ−Ｆｅ系やＡｌ−Ｆｅ−Ｓｉ系の金属間化合物を形成し易いために、ろう付に有効となるＳｉ量を低下させてろう付性の低下を招く。Ｆｅ含有量は、０．０５〜１．２０％である。０．０５％未満では、高純度アルミニウム地金を使用しなければならずコスト高を招く。一方、１．２０％を超えると、ろう付に有効となるＳｉ量を低下させてろう付が不十分となる。Ｆｅ含有量は、好ましくは０．１０〜０．５０％である。
【００７９】
Ｚｎ：
Ｚｎは孔食電位を卑にすることができ、心材との電位差を形成することで犠牲防食効果により耐食性を向上することができるので含有させてもよい。Ｚｎの含有量は０．５〜８．０％である。０．５％未満では、犠牲防食効果による耐食性向上の効果が十分に得られない。一方、８．０％を超えると、腐食速度が速くなり早期に犠牲防食層が消失して耐食性が低下する。Ｚｎの好ましい含有量は、１．０〜６．０％である。
【００８０】
Ｃｕ：
Ｃｕは、固溶強化により第二ろう材の強度を向上させるので含有させてもよい。Ｃｕ含有量は、０．０５〜１．５０％である。０．０５％未満では上記効果が不十分となり、１．５０％を超えると鋳造時におけるアルミニウム合金の割れ発生の虞が高くなる。Ｃｕ含有量は、好ましくは０．３０〜１．００％である。
【００８１】
Ｍｎ：
Ｍｎは、第二ろう材の強度と耐食性を向上させるので含有させてもよい。Ｍｎの含有量は、０．０５〜２．００％である。０．０５％未満では、上記効果が十分得られない。一方、２．００％を超えると鋳造時に巨大金属間化合物が形成され易くなり、塑性加工性を低下させる。Ｍｎ含有量は、好ましくは０．０５〜１．８０％である。
【００８２】
Ｔｉ：
Ｔｉは、固溶強化により第二ろう材の強度を向上させると共に耐食性も向上させるので含有させてもよい。Ｔｉ含有量は、０．０５〜０．３０％である。０．０５％未満では、上記効果が得られない。０．３０％を超えると巨大金属間化合物を形成し易くなり、塑性加工性を低下させる。Ｔｉ含有量は、好ましくは０．１０〜０．２０％である。
【００８３】
Ｚｒ：
Ｚｒは、固溶強化により第二ろう材の強度を向上させると共に、Ａｌ−Ｚｒ系の金属間化合物を析出させてろう付加熱後の結晶粒を粗大化する作用を有するので含有させてもよい。Ｚｒ含有量は、０．０５〜０．３０％である。０．０５％未満では上記効果が得られない。０．３０％を超えると巨大金属間化合物を形成し易くなり、塑性加工性を低下させる。Ｚｒ含有量は、好ましくは０．１０〜０．２０％である。
【００８４】
Ｃｒ：
Ｃｒは、固溶強化により第二ろう材の強度を向上させると共に、Ａｌ−Ｃｒ系の金属間化合物を析出させてろう付加熱後の結晶粒を粗大化する作用を有するので含有させてもよい。Ｃｒ含有量は、０．０５〜０．３０％である。０．０５％未満では上記効果が得られない。０．３０％を超えると巨大金属間化合物を形成し易くなり、塑性加工性を低下させる。Ｃｒ含有量は、好ましくは０．１０〜０．２０％である。
【００８５】
Ｖ：
Ｖは、固溶強化により第二ろう材の強度を向上させると共に耐食性も向上させるので含有させてもよい。Ｖ含有量は、０．０５〜０．３０％である。０．０５％未満では上記効果が得られない。０．３０％を超えると巨大金属間化合物を形成し易くなり、塑性加工性を低下させる。Ｖ含有量は、好ましくは０．１０〜０．２０％である。
【００８６】
Ｎａ、Ｓｒ：
Ｎａ、Ｓｒは、第二ろう材中のＳｉ粒子を微細化する効果を発揮する。Ｎａ、Ｓｒの含有量はそれぞれ、０．００１〜０．０５０％である。それぞれの含有量が０．００１％未満では、上記効果が十分に得られない。一方、それぞれの含有量が０．０５０％を超える場合は、酸化被膜が厚くなり、ろう付性を低下させる。それぞれの好ましい含有量は、いずれも０．００３〜０．０２０％である。
【００８７】
これらＺｎ、Ｃｕ、Ｍｎ、Ｔｉ、Ｚｒ、Ｃｒ、Ｖ、Ｎａ及びＳｒは、第二ろう材中に必要により少なくとも１種が添加されていればよい。
【００８８】
５．犠牲陽極材
犠牲陽極材には、Ｚｎ：０．５〜８．０％、Ｓｉ：０．０５〜１．５０％、Ｆｅ：０．０５〜２．００％を必須元素として含有し、残部Ａｌ及び不可避的不純物からなるアルミニウム合金が用いられる。
【００８９】
また、犠牲陽極材には上記必須元素に加えて、Ｎｉ：０．０５〜２．００％、Ｍｎ：０．０５〜２．００％、Ｔｉ：０．０５〜０．３０％、Ｚｒ：０．０５〜０．３０％、Ｃｒ：０．０５〜０．３０ｍａｓｓ％及びＶ：０．０５〜０．３０ｍａｓｓ％から選択される１種又は２種以上を選択的添加元素として更に含有するアルミニウム合金を用いてもよい。更に、上記必須元素及び選択的添加元素の他に不可避的不純物を、各々０．０５％以下、全体で０．１５％含有していてもよい。以下に、各成分について説明する。
【００９０】
Ｚｎ：
Ｚｎは孔食電位を卑にすることができ、心材との電位差を形成することで犠牲防食効果により耐食性を向上することができる。Ｚｎの含有量は０．５〜８．０％である。０．５０％未満では、犠牲防食効果による耐食性向上の効果が十分に得られない。一方、８．０％を超えると、腐食速度が速くなり早期に犠牲防食層が消失して耐食性が低下する。Ｚｎの好ましい含有量は、１．０〜６．０％である。
【００９１】
Ｓｉ：
Ｓｉは、Ｆｅと共にＡｌ−Ｆｅ−Ｓｉ系の金属間化合物を形成し、またＭｎを同時に含有している場合にはＦｅ、Ｍｎと共にＡｌ−Ｆｅ−Ｍｎ−Ｓｉ系の金属間化合物を形成し、分散強化により犠牲陽極材の強度を向上させ、或いは、アルミニウム母相中に固溶して固溶強化により強度を向上させる。Ｓｉは一方で、犠牲陽極層の電位を貴にするため、犠牲防食効果を阻害して耐食性を低下させる。Ｓｉの含有量は、０．０５〜１．５０％である。０．０５％未満では、高純度アルミニウム地金を使用しなければならずコスト高となる。一方、１．５０％を超えると犠牲陽極材の孔食電位が貴になって犠牲防食効果を失わせ、耐食性が低下する。Ｓｉの好ましい含有量は、０．１０〜１．２０％である。
【００９２】
Ｆｅ：
Ｆｅは、Ｓｉと共にＡｌ−Ｆｅ−Ｓｉ系の金属間化合物を形成し、またＭｎを同時に含有している場合にはＳｉ、Ｍｎと共にＡｌ−Ｆｅ−Ｍｎ−Ｓｉ系の金属間化合物を形成し、分散強化により犠牲陽極材の強度を向上させる。Ｆｅの含有量は、０．０５〜２．００％である。含有量が０．０５％未満では、高純度アルミニウム地金を使用しなければならずコスト高となる。一方、２．００％を超えると鋳造時に巨大金属間化合物が形成され易くなり、塑性加工性を低下させる。Ｆｅの好ましい含有量は、０．１０〜１．５０％である。
【００９３】
Ｎｉ：
Ｎｉは、Ａｌ−Ｎｉ系、或いは、Ｆｅと共にＡｌ−Ｆｅ−Ｎｉ系の金属間化合物を形成する。これらの金属間化合物はアルミニウムのマトリックスより腐食電位が大きく貴であるため、腐食のカソードサイトとして作用する。そのため、これらの金属間化合物が犠牲陽極材に分散していると、腐食の起点が分散する。その結果、深さ方向への腐食が進行し難くなり、耐食性が向上するので含有させてもよい。Ｎｉの含有量は、０．０５〜２．００％である。含有量が０．０５％未満では上記効果が十分に得られない。一方、２．００％を超えると鋳造時に巨大金属間化合物が形成され易くなり、塑性加工性を低下させる。Ｎｉの好ましい含有量は、０．１０〜１．５０％である。
【００９４】
Ｍｎ：
Ｍｎは、犠牲陽極材の強度と耐食性を向上させるので含有させてもよい。Ｍｎの含有量は、０．０５〜２．００％である。０．０５％未満では、上記効果が十分得られない。一方、２．００％を超えると鋳造時に巨大金属間化合物が形成され易くなり、塑性加工性を低下させる。Ｍｎの好ましい含有量は、０．０５〜１．８０％である。
【００９５】
Ｔｉ：
Ｔｉは、固溶強化により犠牲陽極材の強度を向上させると共に、耐食性も向上させるので含有させてもよい。Ｔｉ含有量は、０．０５〜０．３０％である。０．０５％未満では、上記効果が得られない。０．３０％を超えると巨大金属間化合物を形成し易くなり、塑性加工性を低下させる。Ｔｉの好ましい含有量は、０．０５〜０．２０％である。
【００９６】
Ｚｒ：
Ｚｒは、固溶強化により犠牲陽極材の強度を向上させると共に、Ａｌ−Ｚｒ系の金属間化合物を析出させてろう付加熱後の結晶粒を粗大化する作用を有するので含有させてもよい。Ｚｒ含有量は、０．０５〜０．３０％である。０．０５％未満では上記効果が得られない。一方、０．３０％を超えると巨大金属間化合物を形成し易くなり、塑性加工性を低下させる。Ｚｒの好ましい含有量は、０．１０〜０．２０％である。
【００９７】
Ｃｒ：
Ｃｒは、固溶強化により犠牲陽極材の強度を向上させると共に、Ａｌ−Ｃｒ系の金属間化合物を析出させてろう付加熱後の結晶粒を粗大化する作用を有するので含有させてもよい。Ｃｒ含有量は、０．０５〜０．３０％である。０．０５％未満では上記効果が得られない。０．３０％を超えると巨大金属間化合物を形成し易くなり、塑性加工性を低下させる。Ｃｒの好ましい含有量は、０．１０〜０．２０％である。
【００９８】
Ｖ：
Ｖは、固溶強化により犠牲陽極材の強度を向上させると共に耐食性も向上させるので含有させてもよい。Ｖ含有量は、０．０５〜０．３０％である。０．０５％未満では上記効果が得られない。０．３０％を超えると巨大金属間化合物を形成し易くなり、塑性加工性を低下させる。Ｖの好ましい含有量は、０．０５〜０．２０％である。
【００９９】
これらＮｉ、Ｍｎ、Ｔｉ、Ｚｒ、Ｃｒ及びＶは、犠牲陽極材中に必要により少なくとも１種が添加されていればよい。
【０１００】
５．中間層材の組織
本発明のアルミニウム合金クラッド材は、中間層材のろう付加熱前における、０．１μｍ以上１．０μｍ以下の円相当直径を有するＡｌ−Ｍｎ系金属間化合物の存在密度を１．０×１０５個／ｍｍ２以上、前記中間層材のろう付加熱後における、０．１μｍ以上１．０μｍ以下の円相当直径を有するＡｌ−Ｍｎ系金属間化合物の存在密度を１．０×１０４個／ｍｍ２以上に限定する。これはろう付加熱後における中間層材側の面の耐食性向上を目的としたものである。なお、ここでの存在密度とは、中間層材層を任意の方向からの断面で観察したときの、単位面積あたりの数密度を指す。以下にこの限定理由を説明する。
【０１０１】
中間層材は、これを優先的に腐食させることにより腐食を面状に進行させて厚さ方向の腐食を抑制することにより、例えばチューブの穴空き腐食を防止する犠牲防食効果を得る目的でクラッドされる。しかしながら、既に述べたように、ろう付後に第一ろう材が多く残存すると第一ろう材のＣｕによって孔食電位が貴化し、犠牲防食機能が発揮されなくなって早期に腐食貫通が発生する。発明者らは鋭意研究の結果、ろう付け後の中間層材にＡｌ−Ｍｎ系金属間化合物を適切なサイズ（円相当直径）と密度で分散させることにより、第一ろう材のろう流れ性を良好にし、腐食貫通を防止できることを見出した。
【０１０２】
既に述べたように、中間層材中のＡｌ−Ｍｎ系金属間化合物は、ろう付時の再結晶を抑制し、ろう付中の中間層材の結晶粒を粗大化させ、第一ろう材のろう流れ性を向上させる効果を有する。しかしながら、小さいサイズのＡｌ−Ｍｎ系金属間化合物はろう付時にマトリクス中に固溶して消失してしまうため、そのような効果を有さない。
【０１０３】
具体的には、ろう付前に円相当直径が０．１μｍ以上１．０μｍ以下のＡｌ−Ｍｎ系金属間化合物は、ろう付時にマトリクス中への溶解が抑制され、ろう流れ性向上の効果を有する。ろう付前に円相当直径が０．１μｍ未満のＡｌ−Ｍｎ系金属間化合物は、ろう付時にマトリクス中に溶解するか、或いは、そのサイズが小さくなり、ろう流れ性向上の効果を有さない。一方、ろう付前に円相当径が１．０μｍを超えるＡｌ−Ｍｎ系金属間化合物は、ろう付時に再結晶の起点となって中間層材の結晶粒を微細化し、ろう流れ性を低下させてしまう。ろう付前に存在するＡｌ−Ｍｎ系金属間化合物のうち、ろう流れ性向上の効果を有するものの円相当直径は、好ましくは０．１５μｍ以上０．８μｍ以下である。
【０１０４】
また、ろう付前において、円相当直径０．１μｍ以上１．０μｍ以下のＡｌ−Ｍｎ系金属間化合物の存在密度が１．０×１０５個／ｍｍ２以上であれば、十分なろう流れ性向上効果が発揮され、ろう付後に優れた耐食性が得られる。ろう付前において、円相当直径０．１μｍ以上１．０μｍ以下のＡｌ−Ｍｎ系金属間化合物の存在密度が１．０×１０５個／ｍｍ２未満であると、十分なろう流れ性向上効果が発揮されず、ろう付後に優れた耐食性を得ることができない。ろう付前における円相当直径０．１μｍ以上１．０μｍ以下のＡｌ−Ｍｎ系金属間化合物の存在密度は、好ましくは２．０×１０５個／ｍｍ２以上である。なお耐食性の観点からは、ろう付前における円相当直径０．１μｍ以上１．０μｍ以下のＡｌ−Ｍｎ系金属間化合物の存在密度に上限は無いが、５．０×１０６個／ｍｍ２を超えて存在させることは困難であり、本発明ではその上限値を５．０×１０６個／ｍｍ２とする。
【０１０５】
ろう付前において、円相当直径０．１μｍ以上１．０μｍ以下のＡｌ−Ｍｎ系金属間化合物の存在密度が１．０×１０５個／ｍｍ２以上である中間層材を備えるクラッド材をろう付加熱に供すると、０．１μｍ以上１．０μｍ以下の円相当直径を有するＡｌ−Ｍｎ系金属間化合物の存在密度は１．０×１０４個／ｍｍ２以上存在することになる。これは、ろう付前において円相当直径０．１μｍ以上１．０μｍ以下のＡｌ−Ｍｎ系金属間化合物のうち、円相当直径が０．１μｍに近い比較的小さなものが、マトリクス中に溶解するためである。なお、ろう付後における円相当直径０．１μｍ以上１．０μｍ以下のＡｌ−Ｍｎ系金属間化合物の存在密度は、好ましくは２．０×１０４個／ｍｍ２以上である。ここで、耐食性の観点からは、ろう付後における円相当直径０．１μｍ以上１．０μｍ以下のＡｌ−Ｍｎ系金属間化合物の存在密度に上限は無いが、５．０×１０６個／ｍｍ２を超えて存在させることは困難であり、本発明ではその上限値を５．０×１０６個／ｍｍ２とする。
【０１０６】
６．アルミニウム合金クラッド材の製造方法
６−１．各製造工程
本発明の第一の形態のアルミニウム合金クラッド材の製造方法は、心材用、中間層材用及び第一ろう材用のアルミニウム合金をそれぞれ鋳造する工程と、中間層材及び第一ろう材の鋳塊を所定の厚さまで熱間圧延する工程と、心材鋳塊の一方の面に熱間圧延した中間層材をクラッドするクラッドし、更にその上に熱間圧延した第一ろう材をクラッドするクラッド工程と、クラッド材を熱間圧延する熱間クラッド圧延工程と、熱間圧延したクラッド材を冷間圧延する冷間圧延工程と、冷間圧延工程の途中及び冷間圧延工程の後の一方又は両方においてクラッド材を焼鈍する１回以上の焼鈍工程とを含む。また、本発明の第二の形態のアルミニウム合金クラッド材の製造方法では第一の形態に加えて、クラッド工程において心材鋳塊の他方の面に熱間圧延した第二ろう材をクラッドし、本発明の第三の形態のアルミニウム合金クラッド材の製造方法では第一の形態に加えて、クラッド工程において、心材鋳塊の他方の面に熱間圧延した犠牲陽極材をクラッドするものである。
【０１０７】
本発明のアルミニウム合金クラッド材は、中間層材の組織を制御することにより、優れた耐食性を実現している。本発明者らは鋭意研究の結果、製造工程中で組織制御に及ぼす影響が最も大きいのは、鋳造した中間層材の熱間圧延工程であることを見出した。以下では、この中間層材の熱間圧延工程の制御方法を説明する。
【０１０８】
６−２．中間層材の熱間圧延工程
本発明に係るアルミニウム合金クラッド材の製造方法では、中間層材を鋳造した後に、所望のクラッド率を得るために所定の板厚まで中間層材の鋳塊を熱間圧延する熱間圧延工程に特徴を有する。この熱間圧延工程は、鋳塊を加熱する加熱段階と、これに続く保持段階と、加熱保持した鋳塊を圧延する熱間圧延段階を含む。そして、加熱段階においては、４００℃到達時までの昇温速度を３０℃／ｈ以上、４００℃到達時から保持段階の保持温度到達時までの昇温速度を６０℃／ｈ以下に規定する。また、保持段階においては、保持温度を４５０℃以上で保持時間を１時間以上に規定する。更に、熱間圧延段階においては、圧延材の温度が４００℃以上である時間を５分以上に限定する。このように中間層材の熱間圧延工程の条件を規定することにより、本発明に係るアルミニウム合金クラッド材は、ろう付前及びろう付後において、本発明で規定するＡｌ−Ｍｎ系金属間化合物の分布を得ることができ、ろう付後に優れた耐食性を発揮することができる。この理由を以下に説明する。
【０１０９】
既に述べたように、中間層材にＭｎを多量に含有すると犠牲防食効果を失わせてしまうため、Ｍｎの含有量は０．０５〜０．５０％の少量範囲に抑制する必要がある。一方で、既に述べたように、ろう付後に残存する第一ろう材の量を少なくするためには、中間層材において一定サイズのＡｌ−Ｍｎ系金属間化合物を生成させなければならない。本発明者らは鋭意研究を重ねた結果、中間層材を所定の厚さに加工する際の加熱工程及び熱間圧延工程の温度を精密に制御することで、適切なＡｌ−Ｍｎ系金属間化合物の分布が得られることを見出した。
【０１１０】
中間層材の鋳造工程において、多量のＭｎが鋳塊のマトリクス中に固溶する。このようにマトリクス中に固溶した多量のＭｎは、熱間圧延工程における熱間圧延段階の前の加熱段階において、Ａｌ−Ｍｎ系金属間化合物として多量に析出し、これらがろう付前のアルミニウム合金クラッド材における中間層材の組織をほぼ決定する。既に述べたように、ろう付後においてＡｌ−Ｍｎ系金属間化合物を耐食性に有効なサイズで残存させるためには、ろう付前のＡｌ−Ｍｎ系金属間化合物の円相当直径が０．１μｍ以上１．０μｍ以下である必要がある。ここで、熱間圧延工程における熱間圧延段階の前の加熱段階において、中間層材の鋳塊が４００℃に到達するまでは比較的小さなＡｌ−Ｍｎ系金属間化合物の析出物が生成し、４００℃に達してからは比較的大きなＡｌ−Ｍｎ系金属間化合物の析出物が生成する。
【０１１１】
熱間圧延工程における圧延段階の前の加熱段階における、４００℃到達時までの昇温速度が３０℃／ｈ未満の場合は、比較的小さなＡｌ−Ｍｎ系金属間化合物が析出物として多く生成してしまい、目的とするＡｌ−Ｍｎ系金属間化合物の析出物分布を得ることができない。また、４００℃到達時から保持段階の保持温度到達時までの昇温速度が６０℃／ｈを超える場合は、比較的大きなＡｌ−Ｍｎ系金属間化合物の析出物の生成が少なく、目的とするＡｌ−Ｍｎ系金属間化合物の析出物分布を得ることができない。更に、保持段階における保持温度が４５０℃未満の場合は、比較的大きなＡｌ−Ｍｎ系金属間化合物の析出物の生成が少なく、目的とするＡｌ−Ｍｎ系金属間化合物の析出物分布を得ることができない。また、保持時間が１時間未満の場合は、比較的大きなＡｌ−Ｍｎ系金属間化合物の析出物の生成が少なく、目的とするＡｌ−Ｍｎ系金属間化合物の析出物分布を得ることができない。
【０１１２】
上記４００℃到達時までの昇温速度は、好ましくは４０℃／ｈ以上であり、４００℃到達時から保持段階の保持温度到達時までの昇温速度は、好ましくは５０℃／ｈ以下である。また、保持段階における保持温度は、好ましくは４６０℃以上であり、保持時間は好ましくは２時間以上である。
【０１１３】
耐食性の観点からは、上記４００℃到達時までの昇温速度の上限は特に限定されるものではないが、１００℃／ｈを超えることは鋳塊の熱容量の点で困難である。従って、本発明ではこの昇温速度の上限を１００℃／ｈとする。また、耐食性の観点からは、４００℃到達時から保持段階の保持温度到達時までの昇温速度に下限は特に限定されるものではないが、２０℃／ｈ未満とした場合、昇温に極めて長時間を要してしまい、経済性が著しく損なわれる。従って、本発明ではこの昇温速度の下限を２０℃／ｈとする。保持段階における保持温度が６５０℃を超える場合は、中間層材に溶融が生じてしまい、クラッド材を製造できないおそれがある。従って、この保持温度の上限は６５０℃とする。また、耐食性の観点からは、上記保持時間の上限は特に限定されるものではないが、２０時間を超えると経済性が著しく損なわれる。従って、この保持時間の上限は２０時間とする。
【０１１４】
また、熱間圧延段階に要する時間は、その前段階である加熱段階及び保持段階に比べると短いが、この熱間圧延段階中においては導入されるひずみにより金属間化合物の析出が促進される。従って、この熱間圧延段階においては、圧延時間は短時間であっても比較的大きなＡｌ−Ｍｎ系金属間化合物の析出物が生成する。そして、熱間圧延段階中において中間層材の温度が４００℃以上である時間が５分未満の場合は、比較的大きなＡｌ−Ｍｎ系金属間化合物の析出物の生成が少なく、目的とするＡｌ−Ｍｎ系金属間化合物の析出物分布を得ることができない。
【０１１５】
また、上記熱間圧延段階中において、中間層材の温度が４００℃以上である時間は、好ましくは７分以上である。耐食性の観点からは、この時間の上限は特に限定されるものではないが、３０分間を超えて４００℃以上を保つことは、鋳塊の熱容量の観点で困難である。従って、本発明ではこの時間の上限を３０分とする。なお、熱間圧延段階中において中間層材の温度が４００℃未満の温度域においては、Ａｌ−Ｍｎ系金属間化合物の析出がほとんど起こらないため、その間に要する時間の制御を行う必要が無い。
【０１１６】
耐食性に大きな影響を及ぼす工程は、以上の通りである。以下には、中間層材の熱間圧延工程以外の工程における好ましい製造条件について説明する。
【０１１７】
６−３．鋳造工程、熱間圧延工程
第一ろう材、中間層材、心材、第二ろう材及び犠牲陽極材の鋳造工程における条件に特に制限は無いが、通常は水冷式の半連続鋳造によって行われる。また、第一ろう材、第二ろう材及び犠牲陽極材をそれぞれ所定の厚さまで熱間圧延する熱間圧延工程は、加熱段階、加熱保持段階及び熱間圧延段階を含むが、加熱保持段階における加熱条件は、通常は４００〜５６０℃で０．５〜１０時間行うのが好ましく、４２０〜５４０℃で０．５〜８時間行うのがより好ましい。４００℃未満では塑性加工性が乏しいため圧延時にコバ割れなどを生じる場合がある。一方、５６０℃より高温の場合には、加熱中に鋳塊が溶融してしまうおそれがある。また、加熱時間が、０．５時間未満で鋳塊の温度が均一にならない場合があり、１０時間を超えるとは、経済性が著しく損なわれる。
【０１１８】
６−４．均質化処理工程
心材を鋳造して得られる鋳塊を、熱間クラッド圧延工程の前に均質化処理工程に供しても良い。均質化処理工程は、通常は４５０〜６２０℃で１〜２４時間行うのが好ましく、４８０〜６２０℃で１〜２０時間行うのがより好ましい。温度が４５０℃未満又は時間が1時間未満では均質化効果が十分でない場合があり、６２０℃を超えると心材鋳塊の溶融を生じてしまう虞がある。また、時間が２４時間を超えると、経済性を著しく損なう。
【０１１９】
６−５．熱間クラッド圧延工程
熱間クラッド圧延工程では、クラッド材はクラッド圧延段階前の加熱段階で加熱される。加熱温度は、通常は４００〜５６０℃で０．５〜１０時間行うのが好ましく、４２０〜５４０℃で０．５〜８時間行うのがより好ましい。４００℃未満では塑性加工性が乏しいためクラッド圧延時にコバ割れなどを生じる場合がある。５６０℃を超える場合には、加熱中に鋳塊が溶融してしまう虞がある。加熱時間が０．５時間未満ではクラッド材の温度が均一とならない場合があり、１０時間を超えると経済性を著しく損なう。熱間クラッド圧延工程は、圧下率７０〜９５％の粗圧延工程と、それに続く圧下率７０〜９５％の仕上圧延工程に分けてもよい。
【０１２０】
６−６．冷間圧延工程、焼鈍工程
焼鈍工程は、成形性向上などの目的で、冷間圧延工程の途中及び冷間圧延工程の後の一方又は両方において１回以上行われる。具体的には、（１）冷間圧延工程の途中において１回以上の中間焼鈍が実施され、（２）冷間圧延工程の後に最終焼鈍工程が１回実施され、或いは、（３）（１）及び（２）が実施されるものである。この焼鈍工程では、クラッド材を２００〜５６０℃で１〜１０時間保持するのが好ましい。温度が２００℃未満、保持時間が１時間未満の場合は、上記効果が十分でない場合がある。温度が５６０℃を超えると、加熱中にクラッド材が溶融してしまう虞があり、保持時間が１０時間を超えると経済性を著しく損なう。より好ましい焼鈍条件は、温度２３０〜５００℃、保持時間１〜８時間である。なお、焼鈍工程の回数の上限は特に限定されるものではないが、工程数の増加によるコスト増加を回避するために、３回とするのが好ましい。
【０１２１】
７．クラッド率および板厚
本発明のアルミニウム合金クラッド材では、第一ろう材、中間層材、第二ろう材、犠牲陽極材のクラッド率（片面）を各々３〜２５％とするのが好ましい。これら各クラッド率が３％未満ではクラッドされる材料が薄過ぎるため、熱間クラッド圧延中において心材全体にわたって被覆することができない場合がある。これら各クラッド率が２５％を超えると、熱間クラッド圧延時に反りが生じ、クラッド材を製造できない場合がある。これら各クラッド率は、より好ましくは５〜２０％である。
【０１２２】
本発明に係るアルミニウム合金クラッド材の板厚は特に限定されるものではないが、例えば熱交換器の流路形成部品として用いられる場合、通常０．１５〜０．６ｍｍのものが用いられる。また、板厚を０．６〜３ｍｍ程度として、ヘッダプレートなどに用いることも可能である。
【実施例】
【０１２３】
次に、本発明例と比較例に基づいて本発明を更に詳細に説明するが、本発明はこれらに制限されるものではない。
【０１２４】
表１に示す合金組成を有する第一ろう材合金、表２に示す合金組成を有する中間層材合金、表３に示す合金組成を有する心材合金、表４に示す合金組成を有する第二ろう材合金、表５に示す合金組成を有する犠牲陽極材合金をそれぞれＤＣ鋳造により鋳造し、各々両面を面削して仕上げた。面削後の鋳塊厚さは、いずれも４００ｍｍとした。第一ろう材、第二ろう材及び犠牲陽極材については、最終板厚で所望の厚さとなるクラッド率を計算し、それに必要な合わせ時の厚さとなるよう、４８０℃で３時間の加熱段階に供した後に所定厚さまで熱間圧延段階に供した。中間層材の熱間圧延工程における条件を表６に示す。第二ろう材及び犠牲陽極材については、いずれも表６のＦ１の条件にて熱間圧延を行った。
【０１２５】
【表１】
0006372950.tif 000002
【０１２６】
【表２】
0006372950.tif 000003
【０１２７】
【表３】
0006372950.tif 000004
【０１２８】
【表４】
0006372950.tif 000005
【０１２９】
【表５】
0006372950.tif 000006
【０１３０】
【表６】
0006372950.tif 000007
【０１３１】
これらの合金を用い、表３の心材合金の一方の面に表２の中間層材を組み合わせ、中間層材の心材ではない方の面に、表１の第一ろう材を組み合わせた。一部のものには心材の他方の面に表４の第二ろう材又は表５の犠牲陽極材を組み合わせた。各試料における第一ろう材、心材、第二ろう材、犠牲陽極材の組み合わせを表７〜１０に示す。第一ろう材、第二ろう材及び犠牲陽極材のクラッド率は、いずれも１０％（片面）とした。これらの合わせ材を、熱間クラッド圧延工程にかけた。すなわち、加熱段階においてクラッド材を５００℃にて３時間加熱保持した後に、クラッド圧延段階にかけて、３ｍｍ厚さの２層又は３層クラッド材を作製した。その後、表６の冷間圧延以降に示す、（１）冷間圧延→中間焼鈍→最終冷間圧延の順、（２）冷間圧延→最終焼鈍の順、（３）冷間圧延→中間焼鈍→最終冷間圧延→最終焼鈍の順のいずれかで、最終板厚０．４ｍｍのクラッド材試料を作製した。中間焼鈍および最終焼鈍の条件は、いずれも３７０℃にて２時間とし、中間焼鈍後の最終冷間圧延での圧延率は、いずれも３０％とした。工程の組み合わせを表６に示す。
【０１３２】
【表７】
0006372950.tif 000008
【０１３３】
【表８】
0006372950.tif 000009
【０１３４】
【表９】
0006372950.tif 000010
【０１３５】
【表１０】
0006372950.tif 000011
【０１３６】
以上の製造工程において問題が発生せず、０．４ｍｍの最終板厚まで圧延できた場合は製造性を「○」とし、鋳造時や圧延時に割れが生じて０．４ｍｍの最終板厚まで圧延できなかったり、熱間クラッド圧延工程前の加熱段階や中間焼鈍工程で溶融が生じたり、熱間クラッド圧延段階での圧着不良が生じたりして、クラッド材を製造できなかった場合は製造性を「×」として表７〜１０に示す。
【０１３７】
上記クラッド材試料を下記の各評価に供した結果を、表７〜１０に示す。なお、表８〜１０における製造性「×」のものについては試料を製造できなかったため、下記評価は行うことができなかった。
【０１３８】
（ろう付性の評価）
厚さ０．０７ｍｍ、調質Ｈ１４、合金成分は３００３合金に１．０％のＺｎを添加したフィン材を用意し、これをコルゲート成形して熱交換器フィン材とした。このフィン材を上記クラッド材試料の第一ろう材面又は第二ろう材面に配置し、５％のフッ化物フラックス水溶液中に浸漬し、６００℃で３分のろう付加熱に供して、ミニコア試料を作製した。このミニコア試料のフィン接合率が９５％以上であり、かつ、クラッド材試料及びフィンに溶融が生じていない場合をろう付性が合格（○）とし、一方、（１）フィン接合率が９５％未満の場合と、（２）クラッド材試料及びフィンの少なくともいずれかに溶融が生じた場合とにおいて、（１）及び（２）、或いは、（１）又は（２）をろう付性が不合格（×）とした。
【０１３９】
（ろう付加熱後における引張強さの測定）
６００℃で３分の熱処理（ろう付加熱に相当）を施したクラッド材試料を、引張速度１０ｍｍ／分、ゲージ長５０ｍｍの条件で、ＪＩＳ  Ｚ２２４１に従って引張試験に供した。得られた応力−ひずみ曲線から引張強さを読み取った。その結果、引張強さが１２０ＭＰａ以上の場合を合格（○）とし、それ未満を不合格（×）とした。なお、ろう付性「×」のクラッド材試料については、この項目を省略した。
【０１４０】
（金属間化合物の密度分布の測定）
ろう付相当加熱前、ならびに、６００℃で３分間の熱処理後（ろう付相当加熱後に相当）におけるＡｌ−Ｍｎ系金属間化合物については、各ラッド材試料の中間層材部分についてＬ−ＳＴ面から薄膜サンプルをＦＩＢにて切り出し、この薄膜サンプルについて、走査型透過電子顕微鏡（ＳＴＥＭ）にてエネルギー分散形Ｘ線分光器（ＥＤＳ）によりＭｎ元素分布のマッピングを行うことにより調べた。この際、電子分光装置（ＥＥＬＳ）を用いて観察部の膜厚を測定し、膜厚が０．１０〜０．１５μｍの箇所でのみＳＴＥＭ観察を行って、各サンプルにつき１０μｍ×１０μｍの視野を５視野ずつ観察し、それぞれの視野のＭｎのマッピングを画像解析することによって、０．１μｍ以上１．０μｍ以下の円相当直径を有するＡｌ−Ｍｎ系金属間化合物の存在密度分布を求めた。なお、ろう付性「×」のクラッド材試料については、ろう付相当加熱後におけるこれらの金属間化合物の密度分布の測定を省略した。
【０１４１】
（耐食性の評価）
第一ろう材の腐食性評価は、以下のようにして行なった。クラッド材試料の全面にフラックスを５ｇ／ｍ２となるように塗布し、第一ろう材面の側同士を重ね合わせた後、６００℃で３分のろう付加熱に供した。これを幅３ｃｍ、長さ７ｃｍの長方形に切断し、第一ろう材と反対の面の外側を絶縁樹脂によってマスキングしたものを試験サンプルとした。この試験サンプルを、Ｃｌ−５００ｐｐｍ、ＳＯ４２−１００ｐｐｍ、Ｃｕ２＋１０ｐｐｍを含有する８８℃の高温水中で８時間浸漬し、次いで室温で１６時間放置する工程を１サイクルとするサイクル浸漬試験に３ヶ月間供した。その後、濃硝酸への浸漬によって腐食生成物を除去し、第一ろう材における平坦部及び接合部での腐食貫通の有無を調べた。その結果、平坦部と接合部の両方に腐食貫通が生じていなかったものを耐食性合格（○）とし、平坦部と接合部の少なくとも一方に腐食貫通が生じていたものを耐食性不合格（×）とした。
【０１４２】
第二ろう材にＺｎを添加しているものについては、ろう付性の評価にて用いたものと同じミニコア試料（第二ろう材面をろう付面としたもの）を用い、フィンと接合していない側の表面を絶縁樹脂でマスキングして、フィンと接合している面を試験面とし、第二ろう材の腐食性試験サンプルとした。更に、犠牲陽極材をクラッドしているものについては、犠牲陽極材面同士を重ね合わせ、６００℃で３分のろう付加熱に供し、犠牲陽極材ではない方の面を絶縁樹脂によってマスキングしたものを、犠牲陽極材の腐食性試験サンプルとした。
【０１４３】
これらの第二ろう材及び犠牲陽極材の腐食性試験サンプルを、ＪＩＳ−Ｈ８５０２に基づいて５００時間及び１０００時間のＣＡＳＳ試験に供した。その結果、１０００時間でクラッド材に腐食貫通の生じなかったものをＣＡＳＳの耐食性優秀合格（◎）とし、１０００時間ではクラッド材に腐食貫通が生じたものの５００時間ではクラッド材に腐食貫通の生じなかったものをＣＡＳＳの耐食性合格（○）とし、５００時間で腐食貫通が生じたものをＣＡＳＳの耐食性不合格（×）とした。なお、ろう付性「×」のクラッド材試料については、第一ろう材の腐食性評価、ならびに、第二ろう材及び犠牲陽極材の腐食性評価を省略した。
【０１４４】
本発明例１〜２０、６４〜６８では、本発明で規定する条件を満たしており、製造性、ろう付性、ろう付後の引張強さ及び耐食性のいずれも合格であった。
【０１４５】
これに対して、比較例２１では、第一ろう材のＳｉ成分が少な過ぎたため、第一ろう材側平坦部の耐食性が不合格であった。
【０１４６】
比較例２２では、第一ろう材のＳｉ成分が多過ぎたため、第一ろう材におけるろう付性が不合格であった。
【０１４７】
比較例２３では、第一ろう材のＦｅ成分が多過ぎたため、第一ろう材におけるろう付性が不合格であった。
【０１４８】
比較例２４では、第一ろう材のＣｕ成分が少な過ぎたため、第一ろう材側接合部の耐食性が不合格であった。
【０１４９】
比較例２５では、第一ろう材のＣｕ成分が多過ぎたため、第一ろう材側平坦部の耐食性が不合格であった。
【０１５０】
比較例２６では、第一ろう材のＭｎ成分が多過ぎたため、圧延時に割れが生じ、クラッド材を作製することができず製造性が不合格であった。
【０１５１】
比較例２７では、第一ろう材のＴｉ、Ｚｒ、Ｃｒ及びＶ成分が多過ぎたため、圧延時に割れが生じ、クラッド材を作製することができず製造性が不合格であった。
【０１５２】
比較例２８では、第一ろう材のＮａ成分が多過ぎたため、第一ろう材におけるろう付性が不合格であった。
【０１５３】
比較例２９では、第一ろう材のＳｒ成分が多過ぎたため、第一ろう材におけるろう付性が不合格であった。
【０１５４】
比較例３０では、第一ろう材のＺｎ成分が少な過ぎたため、第一ろう材側平坦部の耐食性が不合格であった。
【０１５５】
比較例３１では、第一ろう材のＺｎ成分が多過ぎたため、第一ろう材側平坦部の耐食性が不合格であった。
【０１５６】
比較例３２では、中間層材のＳｉ成分が多過ぎたため、第一ろう材におけるろう付性が不合格であった。
【０１５７】
比較例３３では、中間層材のＦｅ成分が多過ぎたため、圧延時に割れが生じ、クラッド材を作製することができず製造性が不合格であった。
【０１５８】
比較例３４では、中間層材のＴｉ、Ｚｒ、Ｃｒ及びＶ成分が多過ぎたため、圧延時に割れが生じ、クラッド材を作製することができず製造性が不合格であった。
【０１５９】
比較例３５では、中間層材のＺｎ成分が少な過ぎたため、第一ろう材側平坦部の耐食性が不合格であった。
【０１６０】
比較例３６では、中間層材のＺｎ成分が多過ぎたため、第一ろう材側平坦部の耐食性が不合格であった。
【０１６１】
比較例３７では、中間層材のＮｉ成分が多過ぎたため、圧延時に割れが生じ、クラッド材を作製することができず製造性が不合格であった。
【０１６２】
比較例３８では、中間層材のＭｎ成分が少な過ぎたため、第一ろう材側平坦部の耐食性が不合格であった。
【０１６３】
比較例３９では、中間層材のＭｎ成分が多過ぎたため、第一ろう材側平坦部の耐食性が不合格であった。
【０１６４】
比較例４０では、心材のＳｉ成分が多過ぎたため、第一ろう材におけるろう付性が不合格であった。
【０１６５】
比較例４１では、心材のＭｇ成分が多過ぎたため、第一ろう材におけるろう付性が不合格であった。
【０１６６】
比較例４２では、心材のＦｅ成分が多過ぎたため、圧延時に割れが生じ、クラッド材を作製することができず製造性が不合格であった。
【０１６７】
比較例４３では、心材のＴｉ、Ｚｒ、Ｃｒ及びＶ成分が多過ぎたため、圧延時に割れが生じ、クラッド材を作製することができず製造性が不合格であった。
【０１６８】
比較例４４では、心材のＭｎ成分が多過ぎたため、圧延時に割れが生じ、クラッド材を作製することができず製造性が不合格であった。
【０１６９】
比較例４５では、心材のＣｕ成分が多過ぎたため、鋳造時に割れが生じ、クラッド材を作製することができず製造性が不合格であった。
【０１７０】
比較例４６では、心材のＭｎ成分が少な過ぎたため、ろう付後の強度が不合格であった。
【０１７１】
比較例４７では、第二ろう材のＳｉ成分が少な過ぎたため、第二ろう材におけるろう付性が不合格であった。
【０１７２】
比較例４８では、第二ろう材のＳｉ成分が多過ぎたため、第二ろう材におけるろう付性が不合格であった。
【０１７３】
比較例４９では、第二ろう材のＦｅ成分が多過ぎたため、第二ろう材におけるろう付性が不合格であった。
【０１７４】
比較例５０では、第二ろう材のＣｕ成分が多過ぎたため、鋳造時に割れが生じ、クラッド材を作製することができず製造性が不合格であった。
【０１７５】
比較例５１では、第二ろう材のＭｎ成分が多過ぎたため、圧延時に割れが生じ、クラッド材を作製することができず製造性が不合格であった。
【０１７６】
比較例５２では、第二ろう材のＴｉ、Ｚｒ、Ｃｒ及びＶ成分が多過ぎたため、圧延時に割れが生じ、クラッド材を作製することができず製造性が不合格であった。
【０１７７】
比較例５３では、第二ろう材のＮａ成分が多過ぎたため、第二ろう材におけるろう付性が不合格であった。
【０１７８】
比較例５４では、第二ろう材のＳｒ成分が多過ぎたため、第二ろう材におけるろう付性が不合格であった。
【０１７９】
比較例５５では、第二ろう材のＺｎ成分が少な過ぎたため、第二ろう材側の耐食性が不合格であった。
【０１８０】
比較例５６では、第二ろう材のＺｎ成分が多過ぎたため、第二ろう材側の耐食性が不合格であった。
【０１８１】
比較例５７では、犠牲陽極材のＳｉ成分が多過ぎたため、犠牲陽極材側の耐食性が不合格であった。
【０１８２】
比較例５８では、犠牲陽極材のＦｅ成分が多過ぎたため、圧延時に割れが生じ、クラッド材を作製することができず製造性が不合格であった。
【０１８３】
比較例５９では、犠牲陽極材のＴｉ、Ｚｒ、Ｃｒ及びＶ成分が多過ぎたため、圧延時に割れが生じ、クラッド材を作製することができず製造性が不合格であった。
【０１８４】
比較例６０では、犠牲陽極材のＺｎ成分が少な過ぎたため、犠牲陽極材側の耐食性が不合格であった。
【０１８５】
比較例６１では、犠牲陽極材のＺｎ成分が多過ぎたため、犠牲陽極材側の耐食性が不合格であった。
【０１８６】
比較例６２では、犠牲陽極材のＮｉ成分が多過ぎたため、圧延時に割れが生じ、クラッド材を作製することができず製造性が不合格であった。
【０１８７】
比較例６３では、犠牲陽極材のＭｎ成分が多過ぎたため、圧延時に割れが生じ、クラッド材を作製することができず製造性が不合格であった。
【０１８８】
比較例６９では、熱間圧延工程の加熱段階での中間層材における４００℃到達時までの昇温速度が遅過ぎたため、ろう付加熱後に適切なＡｌ−Ｍｎ系金属間化合物の分布を得られず、第一ろう材側平坦部の耐食性が不合格であった。
【０１８９】
比較例７０では、熱間圧延工程の加熱段階での中間層材における４００℃到達時から保持段階の保持温度到達時までの昇温速度が速過ぎたため、ろう付加熱後に適切なＡｌ−Ｍｎ系金属間化合物の分布を得られず、第一ろう材側平坦部の耐食性が不合格であった。
【０１９０】
比較例７１では、熱間圧延工程の保持段階での中間層材における保持温度が低過ぎたため、ろう付加熱後に適切なＡｌ−Ｍｎ系金属間化合物の分布を得られず、第一ろう材側平坦部の耐食性が不合格であった。
【０１９１】
比較例７２では、熱間圧延工程の保持段階での中間層材の保持時間が短過ぎたため、ろう付加熱後に適切なＡｌ−Ｍｎ系金属間化合物の分布を得られず、第一ろう材側平坦部の耐食性が不合格であった。
【０１９２】
比較例７３では、熱間圧延工程の熱間圧延段階中において、中間層材の温度が４００℃以上である時間が短過ぎたため、ろう付加熱後に適切なＡｌ−Ｍｎ系金属間化合物の分布を得られず、第一ろう材側平坦部の耐食性が不合格であった。
【０１９３】
比較例７４では、熱間圧延工程の保持段階での中間層材における保持温度が高過ぎため中間層材が溶融してしまい、クラッド材を作製することができず製造性が不合格であった。
【産業上の利用可能性】
【０１９４】
本発明に係るアルミニウム合金ブレージングシートは、耐食性に優れ、フィン接合率、耐エロージョン性などのろう付性にも優れるので、特に自動車用熱交換器の流路形成部品として好適に用いられる。
【符号の説明】
【０１９５】
１・・・プレート
２・・・コルゲートフィン
【図１】
0006372950.tif 000012